Brevet FR3026739A1 — publié le 20160408

- 1 - PROCEDE AMELIORE POUR LA REALISATION D'UN BETON ECOLOGIQUE ET COMPOSITION D'UN BETON ECOLOGIQUE DOMAINE TECHNIQUE DE L'INVENTION [001] L'invention concerne le domaine des matériaux de construction, et en particulier celui des bétons, préférentiellement préfabriqués. [2] L'invention concerne plus particulièrement un procédé de réalisation d'un béton à base de laitier et une composition spécifique de béton. [3] Le béton selon l'invention est destiné notamment, mais non exclusivement, à la 1 0 réalisation de constructions (bâtiments et similaires) et d'infrastructures (urbaines, de transport, etc.). ETAT DE LA TECHNIQUE [4] De manière classique en soi, le béton est réalisé à partir de granulats (gravillons, sables ou similaires) agglomérés par un liant. Dans le domaine de la préfabrication, le liant 1 5 couramment utilisé est le ciment Portland (le plus souvent de type CEM I), ce dernier assurant un durcissement rapide du béton et présentant en outre des propriétés satisfaisantes en termes de résistance mécanique et de durabilité. Le ciment Portland présente cependant un inconvénient majeur. Il est en effet responsable d'émissions importantes de gaz carbonique lors de sa production (une tonne de ciment Portland génère en moyenne plus de 0,8 tonne de dioxyde de 20 carbone du fait de la présence de clinker dans le ciment et de la réaction de clinkerisation associée se produisant lors de sa production). [5] Compte tenu des préoccupations croissantes en matière de développement durable, des liants à teneur réduites en clinker se développent. Ainsi des liants alternatifs à base de laitier, parfois associés à des matériaux pouzzolaniques, tels que les CEM II/A-S, CEM II/B-S, CEM 25 III, CEM V, un mélange de CEM I ou de CEM II avec du laitier de haut fourneau, ou d'autres liants exempts de clinker Portland, commencent à être employés. A titre d'exemple, il peut être cité la demande W02008/048617 laquelle divulgue un béton comprenant un laitier à activation alcaline, des granulats et éventuellement du natron. Le béton de la demande précitée est obtenu en mélangeant les composants susmentionnés avec un composant liquide puis en maintenant le - 2 - mélange obtenu à température ambiante (comprise entre 18 °C et 23°C) jusqu'au durcissement du béton. [6] Si ces liants alternatifs au ciment Portland permettent de réduire l'émission de gaz carbonique, ils s'avèrent cependant moins réactifs que le ciment Portland en ce sens qu'ils présentent une cinétique de durcissement plus lente. [7] L'invention vise à remédier aux problèmes des bétons présentés ci-dessus en proposant un procédé permettant l'obtention d'un béton présentant des propriétés équivalentes au ciment Portland en termes de résistance mécanique à court terme et de cinétique de durcissement du béton tout en présentant un impact environnemental réduit, notamment en termes d'émissions de dioxyde de carbone. [8] L'invention a également pour objet de proposer un procédé permettant la réalisation d'un béton notamment préfabriqué. [9] L'invention a également pour objet un béton, et notamment mais non exclusivement un béton préfabriqué, ayant une résistance mécanique à court terme équivalente à celles du béton préparé à base de ciment Portland. OBJET DE L'INVENTION [0010] A cet effet, et selon un premier aspect, l'invention propose un procédé de réalisation d'un béton à partir d'un mélange comprenant un laitier, un activateur alcalin à base de carbonate de sodium, des granulats et de l'eau, ledit mélange étant exempt de clinker, ledit procédé comprenant un traitement thermique du mélange dans lequel le mélange est soumis à une température de consigne comprise entre 50 degrés Celsius et 90 degrés Celsius pendant une durée déterminée. [0011] Un tel procédé permet d'offrir une cinétique de durcissement du béton équivalente à celle du ciment Portland alors même que le liant est exempt de clinker. Cet effet est obtenu de manière surprenante en soumettant un mélange comprenant un liant à base de laitier et un activateur alcalin à base de carbonate de sodium à une température supérieure à la température ambiante pendant une durée déterminée. Il est apparu en effet que sous l'action de la température dans la plage susmentionnée, une accélération du durcissement du béton se produisait. 1100121 Le procédé selon l'invention permet ainsi d'obtenir un béton présentant des - 3 - propriétés équivalentes au ciment Portland, et en particulier un béton présentant à l'état durci après l'étape de traitement thermique, une résistance à la compression supérieure à 20 MPa mesurée selon la norme NF EN 196-1, tout en garantissant des émissions réduites de dioxyde de carbone du fait du liant utilisé (liant à base de laitier). [0013] Plus particulièrement, le procédé comporte une étape de préparation du mélange à partir d'au moins un laitier, un activateur alcalin à base de carbonate de sodium et d'eau, suivie d'une étape de remplissage d'au moins un moule avec le mélange ainsi préparé, elle-même suivie d'un traitement thermique du mélange placé dans le moule, le béton étant démoulé une fois durci. [0014] Selon un mode de réalisation particulier, le mélange est préalablement soumis à une température, dite température de prétraitement, inférieure à la température de consigne suivie d'une montée en température jusqu'à la température de consigne. Ces opérations préalablement à la phase de traitement à la température de consigne ont pour avantage de limiter la formation de fissures au sein du béton au cours de son durcissement. Plus particulièrement, la phase de pré- traitement précède la phase de traitement à la température de consigne. [0015] Avantageusement, la température de pré-traitement est comprise entre 35 degrés Celsius et 45 degrés Celsius. [0016] Avantageusement, le mélange est soumis à la température de pré-traitement pendant une durée comprise entre 0 et 2 heures. [0017] Avantageusement, la montée en température est réalisée à une vitesse comprise entre 15 et 45 degrés Celsius / heure. [0018] Selon un autre mode de réalisation particulier, le mélange est soumis directement à la température de consigne, sans pré-traitement préalable. [0019] Avantageusement, le mélange est soumis à la température de consigne pendant une durée comprise entre 1 à 12 heure(s). [0020] Avantageusement, le mélange est soumis à une température de consigne comprise entre 60 et 80 degrés Celsius pendant une durée comprise entre 1 et 4 heure(s). [0021] Avantageusement, le mélange est réalisé avec du carbonate de sodium dans une proportion de 2% à 8% exprimé en masse de Na20 par rapport à la masse de laitier et avec de - 4 - l'eau dans une proportion de 30% à 65% de laitier. [0022] Afin d'optimiser l'accélération du durcissement du béton, il peut être prévu d'ajouter, lors de la réalisation du mélange, un carbonate de magnésium finement divisé dans une proportion par rapport au laitier allant jusqu'à 15%. [0023] Il peut être prévu également d'ajouter, lors de la préparation du mélange, des additions minérales finement divisées, et de préférence des additions calcaires. Les additions minérales permettent d'améliorer certaines propriétés du béton. En particulier, les additions calcaires permettent d'améliorer la fluidité du béton. Avantageusement, les additions minérales sont choisies parmi celles définies dans les normes EN 450-1 ou EN 13263-1 ou NF P 18-508 ou NF P 18-509 ou NF P 18-513. Selon un mode de réalisation particulier, les additions minérales sont ajoutées dans le mélange dans une proportion par rapport au laitier allant jusqu'à 40 %. [0024] Il peut être prévu également d'ajouter, lors de la préparation du mélange, au moins un adjuvant dans une proportion par rapport au laitier allant jusqu'à 5%. L'adjuvant ajouté est essentiellement du type entraineur d'air ou du type fluidifiant. Ce dernier a pour fonction de fluidifier le béton frais ou de diminuer la quantité d'eau présente dans le béton pour améliorer sa compacité et ses propriétés de résistance mécanique. L'adjuvant est avantageusement choisi parmi ceux définis dans la norme EN 934-2. [0025] Avantageusement, les granulats sont ajoutés dans le mélange dans une proportion de 200% à 600% de laitier. Les granulats sont choisis de préférence parmi ceux définis dans les normes EN 12620 ou EN 13055-1. [0026] Avantageusement, le laitier est un laitier de haut fourneau présentant de préférence une granulométrie inférieure à 100 tm. Cela permet ainsi d'améliorer la réactivité du mélange au cours du traitement thermique. Le laitier de haut fourneau est avantageusement choisi parmi ceux définis dans la norme 15167-1. [0027] L'invention concerne également un béton formé d'un mélange comprenant un laitier, un activateur alcalin à base de carbonate de sodium, des granulats et de l'eau, ledit mélange étant exempt de clinker, ledit béton présentant en outre, à l'état durci après traitement thermique, une résistance à la compression supérieure à 20 MPa mesurée selon la norme NF EN 196-1. 1100281 Avantageusement, le mélange comprend du carbonate de sodium dans une - 5 - proportion de 2% à 8% exprimé en masse de Na20 par rapport à la masse de laitier et de l'eau dans une proportion de 30% à 65% de laitier. [0029] Avantageusement, le mélange comprend en outre un carbonate de magnésium finement divisé dans une proportion par rapport au laitier allant jusqu'à 15%. [0030] Avantageusement, le mélange comprend des additions minérales finement divisées, et de préférence des additions calcaires. Avantageusement, les additions minérales sont choisies parmi celles définies dans les normes EN 450-1 ou EN 13263-1 ou NF P 18-508 ou NF P 18-509 ou NF P 18-513. Avantageusement, le mélange comprend des additions minérales dans une proportion par rapport au laitier allant jusqu'à 40 %. [0031] Avantageusement, le mélange comprend au moins un adjuvant dans une proportion par rapport au laitier allant jusqu'à 5%. L'adjuvant est avantageusement choisi parmi ceux définis dans la norme EN 934-2. [0032] Avantageusement, les granulats sont choisis parmi ceux définis dans les normes EN 12620 ou EN 13055-1. Il peut être prévu un mélange comprenant des granulats dans une proportion de 200% à 600% de laitier. [0033] Avantageusement, le laitier est un laitier de haut fourneau. Afin d'augmenter la réactivité du laitier, le laitier choisi présente de préférence une granulométrie inférieure à 100 Le laitier de haut fourneau est avantageusement choisi parmi ceux définis dans la norme 15167-1. [0034] L'invention concerne également un béton obtenu selon le procédé de réalisation précédemment décrit, ledit béton reprenant en tout ou partie les caractéristiques de la composition du béton précédemment décrites. [0035] L'invention est illustrée par les exemples non limitatifs suivants. Les résistances mécaniques sont mesurées selon la norme NF EN 196-1. L'indicateur de changement climatique est déterminé en retenant comme hypothèse qu'il n'y a pas d'allocation d'impact lié à la production de fonte sur le laitier. Seuls les impacts de la production des constituants et de la cure thermique ont été considérés dans cette approche, les autres postes du cycle de vie ayant été négligés. - 6 - EXEMPLES 1 à 6- Comparaison de bétons comprenant un liant du type CEM 1-52.5 et de bétons selon l'invention [0036] Six bétons ont été préparés selon le procédé suivant : - A l'instant to, les constituants solides sont mélangés dans un malaxeur avec l'eau dans laquelle le carbonate de sodium a préalablement été dissout. La constitution des mélanges est précisée dans le tableau ci-dessous et dans lequel Exl : - Le mélange frais est versé dans des moules. L'ensemble est ensuite vibré pour assurer un parfait remplissage puis est mis en étuve dans lequel il subit un traitement thermique TT65 défini dans le tableau suivant. Le béton est protégé de la dessiccation. Exl Ex2 Ex3 Ex4 Ex5 Ex6 Proportions massiques ((,) Laitier de haut fourneau Ecocem Fos/mer Hydromagnésite Chimie Plus Laboratoires Ciment CEM I 52,5 N Lafarge Le Teil Na2CO3 Panreac (dont Na20) 450 225 450 405 450 450 Adjuvant superplastifiant Tillman polyflow S550 Eau totale 225 225 30,8 45 30,8 46,2 (dont eau ajoutée) Sable CEN 0/2 mm Société nouvelle du littoral (225) 225 (18,0) 27,7 (18,0) (27) 1350 (225) 225 (16,2) 22,5 225 1350 (225) 225 166,7 (225) 1350 (225) (148,5) 1350 1350 1350 où - Exl est à base de ciment Portland CEM I; - Ex2 est à base d'un mélange de 50% de CEM I et 50% de laitier ; - Ex3 est à base de laitier avec 4% de carbonate de sodium ; - Ex4 est à base de laitier avec 4% de carbonate de sodium et 11% de carbonate de magnésium ; - Ex5 est à base de laitier avec 4% de carbonate de sodium et une teneur réduite en eau (ratio eau/laitier = 0,37) ; - Ex6 est à base de laitier avec 6% de carbonate de sodium.10 -7 Traitement thermique TT65 Phase de pré-traitement Température de pré-traitement = 35 °C, Durée = 1 h Phase de montée en température Vitesse = 20 °C/h Phase de traitement à la température de consigne Température de consigne = 65 °C, Durée = 3,5 h Phase de refroidissement Durée = 1 h - Au sortir du traitement thermique, le béton est démoulé et est testé mécaniquement aux échéances de t0+8 heures et T0+28 jours. Les caractéristiques sont présentées dans le tableau suivant : [0037] On peut noter que les bétons selon l'invention (Ex3 à Ex6) présentent des résistances à l'échéance de t0+8 heures, soit au sortir du traitement thermique, supérieure à celles obtenues avec du ciment Portland de type CEM I 52,5 N (Exl). De plus, ils présentent un impact environnemental (en termes d'émission de CO2) plus faible. L'Ex2 présente également un impact environnemental plus faible que l'Exl mais ses performances mécaniques à t0+8 heures ne sont pas équivalentes àl'Exl. EXEMPLES 7 ET 8 - Comparaison d'un béton préparé selon le procédé de l'invention (avec traitement thermique) et d'un béton selon l'invention ne bénéficiant pas d'un traitement thermique selon l'invention. [0038] Deux bétons ont été préparés selon le procédé suivant : - A l'instant to, les constituants solides sont mélangés dans un malaxeur avec l'eau dans laquelle le carbonate de sodium a préalablement été dissout. La constitution des mélanges est identique àl'Ex3. - Le mélange frais est versé dans des moules. L'ensemble est ensuite vibré pour assurer un parfait remplissage. Une partie de l'ensemble est ensuite mis en étuve où il bénéficie d'un traitement thermique TT80 défini dans le tableau ci-après (Ex7) tandis que l'autre partie de Exl Ex2 Ex3 Ex4 Ex5 Ex6 23,4 13,3 25,3 34,0 34,1 27,0 65,5 52,9 38,2 51,6 63,4 47,6 475 254 47 97 75 54 Caractéristiques Résistance en compression à t0+8 heures (MPa) Résistance en compression à t0+28 jours (MPa) Indicateur de changement climatique (kgeoCO2/m3) - 8 - l'ensemble ne bénéficie pas d'un traitement thermique et durcit à température ambiante (Ex8). Les bétons sont protégés de la dessiccation. Traitement thermique TT80 Phase de pré-traitement Température de pré-traitement = 35 °C, Durée = 1 h Phase de montée en température Vitesse = 20 °C/h Phase de traitement à la température de consigne Température de consigne = 80 °C, Durée = 2,75 h Phase de refroidissement Durée = 1 h - Au sortir du traitement thermique, le béton est démoulé et est testé mécaniquement aux échéances de t0+8 heures et t0+28 jours. Les caractéristiques sont présentées dans le tableau suivant : [0039] On peut noter que le béton de l'Ex7 selon l'invention présente des résistances à l'échéance de t0+8 heures comparables à celles de l'Exl et un moindre impact environnemental en termes d'émission de CO2. Lorsque le procédé d'obtention du béton n'inclue pas de traitement thermique (Ex8), ses performances mécaniques à court terme sont très inférieures à l'Exl. EXEMPLE 9 - Comportement d'un béton selon l'invention réalisé sans phase de pré-traitement [0040] Un béton a été préparé selon le procédé suivant : - A l'instant to, les constituants solides, y compris le carbonate de sodium, sont mélangés dans un malaxeur avec l'eau. La constitution du mélange est précisée dans le tableau ci-dessous : Ex7 Ex8 22,9 0,0 30,5 33,6 52 27 Caractéristiques Résistance en compression à t0+8 heures (MPa) Résistance en compression à t0+28 jours (MPa) Indicateur de changement climatique (kgeoCO2/m3) -9 - Le mélange frais est versé dans des moules. L'ensemble est ensuite vibré pour assurer un parfait remplissage puis est mis en étuve où il bénéficie d'un traitement thermique à une température de consigne constante égale à 80 °C pendant 2 heures. - Au sortir du traitement thermique, le béton est démoulé et est testé mécaniquement aux échéances de t0+2 heures et t0+28 jours. Les caractéristiques sont présentées dans le tableau suivant : [0041] On peut noter que le béton de l'Ex9 selon l'invention présente des résistances à l'échéance de t0+2 heures supérieures à celles de l'Exl à l'échéance de t0+8 heures ainsi qu'un moindre impact environnemental en termes d'émission de CO2. [0042] Les exemples qui précèdent se rapportent à des bétons fabriqués à partir de sable. Il est bien entendu évident que le béton selon l'invention ne se limite pas à ce type de granulat et Ex9 Proportions massiques (g) Laitier de haut fourneau Orcem Moerdijk Na2CO3 Solvay (dont Na20) Adjuvant superplastifiant BASF Glenium Sky 537 Eau totale (dont eau ajoutée) Sable CEN 0/2 mm Société nouvelle du littoral 450 49,5 (29,0) 9,0 225 (218) 1350 Ex9 Caractéri stipes Résistance en compression à t0+2 heures (MPa) Résistance en compression à t0+28 jours (MPa) Résistance en flexion à t0+2 heures (MPa) Résistance en flexion à t0+28 jours (MPa) Indicateur de changement climatique (kgeoCO2/m3) 31,7 47,1 5,2 5,5 45 - 10 - qu'il peut être réalisé à partir de matières présentant une granulométrie supérieure à celle d'un sable ou à partir d'un mélange de granulats de différentes granulométries. REVENDICATIONS1. Procédé de réalisation d'un béton préparé à partir d'un mélange comprenant un laitier, un activateur alcalin à base de carbonate de sodium, des granulats et de l'eau, ledit mélange étant exempt de clinker, ledit procédé comprenant un traitement thermique du mélange dans lequel le mélange est soumis à une température de consigne constante comprise entre 50 degrés Celsius et 90 degrés Celsius pendant une durée déterminée. 2. Procédé selon la revendication 1, caractérisé en ce que le mélange est préalablement soumis à une température de pré-traitement inférieure à la température de consigne pendant une durée déterminée suivie d'une montée en température jusqu'à la température de consigne. 3. Procédé selon la revendication 2, caractérisé en ce que la température de pré-traitement est comprise entre 35 et 45 degrés Celsius. 4. Procédé selon la revendication 2 ou la revendication 3, caractérisé en ce que le mélange est soumis à la température de pré-traitement pendant une durée comprise entre 0 et 2 heures. 5. Procédé selon l'une quelconque des revendications 2 à 4, caractérisé en en ce que la montée en température est réalisée à une vitesse comprise entre 15 et 45 degrés Celsius / heure. 6. Procédé selon l'une quelconque des revendications 1 à 5, caractérisé en ce que le mélange est soumis à la température de consigne pendant une durée comprise entre 1 à 12 heure(s). 7. Procédé selon l'une quelconque des revendications 1 à 6, caractérisé en ce que le mélange est soumis à une température de consigne comprise entre 60 et 80 degrés Celsius pendant une durée comprise entre 1 et 4 heure(s). 8. Procédé selon l'une quelconque des revendications 1 à 7, caractérisé en ce que le mélange est réalisé avec du carbonate de sodium dans une proportion de 2% à 8% exprimé en masse de Na20 par rapport à la masse de laitier et avec de l'eau dans une proportion de 30% à 65% de laitier.- 12 - 9. Procédé selon l'une quelconque des revendications 1 à 8, caractérisé en ce que le mélange est réalisé avec des granulats dans une proportion de 200% à 600% de laitier. 10. Procédé selon l'une quelconque des revendications 1 à 9, caractérisé en ce qu'il est ajouté au mélange, lors de sa préparation, un carbonate de magnésium dans une proportion par rapport au laitier allant jusqu'à 15%. 11. Procédé selon l'une quelconque des revendications 1 à 10, caractérisé en ce que le laitier est un laitier de haut fourneau présentant une granulométrie inférieure à 100 12. Béton obtenu par le procédé de réalisation selon l'une quelconque des revendications précédentes, ledit béton présentant, à l'état durci après traitement thermique, une résistance à la compression supérieure à 20 MPa mesurée selon la norme NF EN 196-1. 13. Béton selon la revendication 12, caractérisé en ce que le mélange comprend du carbonate de sodium dans une proportion de 2% à 8% exprimé en masse de Na20 par rapport à la masse de laitier et de l'eau dans une proportion de 30% à 65% de laitier. 14. Béton selon la revendication 12 ou la revendication 13, caractérisé en ce que le mélange comprend en outre un carbonate de magnésium dans une proportion par rapport au laitier allant jusqu'à 15%. 15. Béton selon l'une quelconque des revendications 12 à 14, caractérisé en ce que le mélange comprend en outre des additions minérales finement divisées. 16. Béton selon la revendication 15, caractérisé en ce que les additions minérales sont présentes dans le mélange dans une proportion par rapport au laitier allant jusqu'à 40 %. 17. Béton selon l'une quelconque des revendications 12 à 16, caractérisé en ce que le mélange comprend au moins un adjuvant dans une proportion par rapport au laitier allant jusqu'à 5%. 18. Béton selon l'une quelconque des revendications 12 à 17, caractérisé en ce que les granulats sont présents dans le mélange dans une proportion de 200% à 600% de laitier. 19. Béton selon l'une quelconque des revendications 12 à 18, caractérisé en ce que le laitier est un laitier de haut fourneau.